(57)【要約】エチレン酢酸ビニル、エチレンアクリル酸ｎ−ブチル一酸化炭素、エチレン酢酸ビニル一酸化炭素、およびそれらの組み合わせから選択されるエチレンコポリマーを含む連続フィルム。このフィルムはＭＶＴＲ試験法Ｉに従って測定した場合に、少なくとも１００ｇ／ｍ２／日の水蒸気透過速度を示す。【特許請求の範囲】
【請求項１】
エチレンアクリル酸ｎ−ブチル一酸化炭素、エチレン酢酸ビニル一酸化炭素、およびそれらの組み合わせからなる群より選択されるエチレンコポリマーを含み、ＭＶＴＲ試験法Ｉに従って測定した場合に、少なくとも１００ｇ／ｍ２／日の水蒸気透過速度を示す連続フィルム。
【請求項２】
１５ｇ／ｍ２未満の面積重量を有する請求項１記載のフィルム。
【請求項３】
１０ｇ／ｍ２未満の面積重量を有する請求項１記載のフィルム。
【請求項４】
前記エチレンコポリマーは１９０℃で少なくとも１００ｇ／１０分のメルトインデックスを有する請求項１記載のフィルム。
【請求項５】
前記エチレンコポリマーは１９０℃で少なくとも４００ｇ／１０分のメルトインデックスを有する請求項１記載のフィルム。
【請求項６】
ＭＶＴＲ試験法Ｉに従って測定した場合に、少なくとも４００ｇ／ｍ２／日の水蒸気透過速度を示す請求項１記載のフィルム。
【請求項７】
エチレン酢酸ビニル、エチレンアクリル酸ｎ−ブチル一酸化炭素、エチレン酢酸ビニル一酸化炭素、およびそれらの組み合わせからなる群より選ばれるエチレンコポリマーから実質的になり、ＭＶＴＲ試験法Ｉに従って測定した場合に少なくとも１００ｇ／ｍ２／日の水蒸気透過速度を示す連続フィルム。
【請求項８】
前記エチレンコポリマーは約４０％から約８５％までの酢酸ビニル含有量を有するエチレン酢酸ビニルである請求項７記載のフィルム。
【請求項９】
前記エチレンコポリマーは第１エチレン酢酸ビニルコポリマーと、前記第１エチレン酢酸ビニルコポリマーとは異なる第２エチレン酢酸ビニルコポリマーとからなる請求項７記載のフィルム。
【請求項１０】
前記エチレンコポリマーは、１９０℃で少なくとも５０ｇ／１０分のメルトインデックスを有するエチレン酢酸ビニルである請求項７記載のフィルム。
【請求項１１】
前記エチレンコポリマーは、１９０℃で少なくとも４００ｇ／１０分のメルトインデックスを有するエチレン酢酸ビニルである請求項７記載のフィルム。
【請求項１２】
ａ.少なくとも２５％の酢酸ビニル含有量を有する第１エチレン酢酸ビニルコポリマー；
ｂ.前記第１エチレン酢酸ビニルコポリマーと異なる第２ポリマー；
ｃ.可塑剤；および
ｄ.任意に、粘着性付与剤；および
ｅ.任意に、抗酸化剤、
から実質的になる連続粘着性フィルムであって、
ＭＶＴＲ試験法Ｉに従って測定した場合に、少なくとも１００ｇ／ｍ２／日の水蒸気透過速度を示すフィルム。
【請求項１３】
前記第２ポリマーは前記第１エチレン酢酸ビニルコポリマーとは異なるエチレン酢酸ビニルを含む請求項１２記載のフィルム。
【請求項１４】
３５重量％未満の前記第２ポリマーを含み、前記第２ポリマーはブロックコポリマー、ポリエーテルアミド、ポリエーテルエステル、ポリウレタン、エチレンのインターポリマー、ポリ乳酸、芳香族脂肪族コポリエステル、およびその組み合わせからなる群から選択される請求項１２記載のフィルム。
【請求項１５】
前記エチレン酢酸ビニルコポリマーは少なくとも４０％の酢酸ビニル含有量を有する請求項１２記載のフィルム。
【請求項１６】
２５ｇ／ｍ２未満の面積重量を有する請求項１２記載のフィルム。
【請求項１７】
基材；および
前記基材に結合した、請求項１、７および１２のいずれか１項記載の連続フィルムを含む層
を含む物品。
【請求項１８】
前記基材は多孔質基材を含む請求項１７記載の物品。
【請求項１９】
前記基材は繊維質不織布ウェブ、紙、またはそれらの組み合わせを含む請求項１７記載の物品。
【請求項２０】
食品パッケージ、製品パッケージ、ベッドライナー、マットレスパッド、マットレスカバー、使い捨て個人用衛生物品、おむつ、包帯、生理用ナプキン、タンポン、肌着のライナー、創傷包帯、外科的ドレープ、手術衣、ケープ、感染対策バリアー、およびテーブルカバーからなる群より選ばれる物品であり、請求項１７記載の物品を含む物品。
【発明の詳細な説明】
【技術分野】
【０００１】
本発明は、水蒸気透過性エチレンコポリマーの膜および物品の調製を対象とする。
【背景技術】
【０００２】
水蒸気に対する透過性を示し、液体に対する透過性は示さない通気性フィルムは、様々な用途において有用であり、使い捨てオムツ、大人用失禁用製品、女性用ケア吸収製品、トレーニングパンツ、衣料のような、使い捨てのパーソナルケアおよびヘルスケアの物品での使用に特によく適し、かつカバーとして様々な物品に特によく適する。これらのフィルムは、通気性であり液体不透過性のバリアー層の機能を提供する。
【０００３】
通気性フィルムは様々な形態で存在する。１つの形態では、通気性フィルムは、フィルムの一方の側に接触して位置する液体がフィルムを通りフィルムの反対側に直接透過する経路を持たないように、フィルムを通る曲がりくねった経路を形成する微視孔を含む。フィルム内の微視孔導管のネットワークは液体がフィルムを透過することを妨げるが、気体及び水蒸気にフィルムを透過させる。
【０００４】
もう１つの形態では、通気性フィルムは、フィラー、例えば炭酸カルシウムをポリマーメルト（polymer melt）内に混和させ、ポリマーメルトをフィルムに形成し、それからフィルムを延ばすことで生じる、微視孔を含む。フィルムの引き延ばしはポリマーを粒子フィラーから分離させ、フィルムに微視孔経路を作り出す。微視孔フィルムを作るために必要な追加の処理工程は通気性フィルムの製造の煩雑さとコストを増加させ得る。
【０００５】
通気性フィルムはフィルムのポリマーの分子構造からも起因し得る。通気性ポリマーは極性基、例えば親水性基を有する傾向がある。ポリマーの極性基は、気体分子または水蒸気の、通気性ポリマーから調製されるポリマー膜を通る移動を促進する。通気性フィルムは、ポリ（ビニルアルコール）、ポリ酢酸ビニル、エチレンビニルアルコール、ポリウレタン、エチレンアクリル酸メチル、エチレンメチルアクリル酸、ブロックコポリエステル−コポリエーテル、ブロックコポリアミドコポリエーテル、および熱可塑性ポリウレタンを含む、様々なポリマーから調製されている。
【０００６】
親水性基または極性基を持たないポリマーは非通気性であると考えられる。加えて、比較的多量の疎水性基と非常に少量の極性基を持つポリマーもまた非通気性であると考えられる。エチレン酢酸ビニル、エチレンアクリル酸ｎ−ブチル一酸化炭素、およびエチレン酢酸ビニル一酸化炭素のようなコポリマーは、昔から非通気性と見られている。
【０００７】
知られている通気性ポリマーは、非通気性ポリマーよりも高価、という傾向がある。
【発明の開示】
【０００８】
本発明者らは、エチレン酢酸ビニルコポリマー、エチレンアクリル酸ｎ−ブチル一酸化炭素コポリマー、エチレン酢酸ビニル一酸化炭素コポリマー、およびそれらの組み合わせから選択されるエチレンコポリマーは、ASTM E-96のアップライトカップ法（upright cup method）に従って測定した場合に、少なくとも１００ｇ／ｍ２／日の水蒸気透過速度を示すという驚くべき発見を得た。
【０００９】
本発明は、少なくとも１００ｇ／ｍ２／日の水蒸気透過速度を有し、エチレン酢酸ビニルコポリマーを含む、粘着剤フィルム、およびここで記載される不織布ウェブに処理される連続フィルムを含み、少なくとも１００ｇ／ｍ２／日の水蒸気透過速度を示すラミネートとを特徴とする。
【００１０】
１つの見地において、本発明は、エチレンアクリル酸ｎ−ブチル一酸化炭素、エチレン酢酸ビニル一酸化炭素、およびそれらの組み合わせからなる群より選ばれるエチレンコポリマーを含む連続フィルムを特徴とし、そのフィルムはＭＶＴＲ試験法Ｉに従って測定した場合に少なくとも１００ｇ／ｍ２／日の水蒸気透過速度を示す。１つの実施形態では、連続フィルムは、エチレン酢酸ビニル、エチレンアクリル酸−ブチル一酸化炭素、エチレン酢酸ビニル一酸化炭素、およびそれらの組み合わせからなる群より選ばれるエチレンコポリマーから実質的になり、フィルムはＭＶＴＲ試験法Ｉに従って測定した場合に少なくとも１００ｇ／ｍ２／日の水蒸気透過速度を示す。他の実施形態では、連続フィルムは、エチレン酢酸ビニル、エチレンアクリル酸ｎ−ブチル一酸化炭素、エチレン酢酸ビニル一酸化炭素、およびそれらの組み合わせからなる群より選ばれるエチレンコポリマーからなり、フィルムはＭＶＴＲ試験法Ｉに従って測定した場合に少なくとも１００ｇ／ｍ２／日の水蒸気透過速度を示す。
【００１１】
１つの実施形態において、フィルムは２５ｇ／ｍ２未満の面積重量を有する。１つの実施形態では、フィルムは１５ｇ／ｍ２未満の面積重量を有する。いくつかの実施形態では、フィルムは１０ｇ／ｍ２未満の面積重量を有する。
【００１２】
いくつかの実施形態では、エチレンコポリマーは、１９０℃で、少なくとも５０ｇ／１０分のメルトインデックスを有する。その他の実施形態では、エチレンコポリマーは、１９０℃で少なくとも１００ｇ／１０分のメルトインデックスを有する。その他の実施形態では、エチレンコポリマーは、１９０℃で、少なくとも４００ｇ／１０分のメルトインデックスを有する。
【００１３】
他の実施形態では、フィルムはＭＶＴＲ試験法Ｉに従って測定した場合に少なくとも４００ｇ／ｍ２／日の水蒸気透過速度を示す。１つの実施形態では、フィルムはＭＶＴＲ試験法Ｉに従って測定した場合に少なくとも６００ｇ／ｍ２／日の水蒸気透過速度を示す。
【００１４】
いくつかの実施形態では、エチレンコポリマーは少なくとも１８％の酢酸ビニル含有量を有するエチレン酢酸ビニルである。１つの実施形態では、エチレンコポリマーは少なくとも２５％の酢酸ビニル含有量を有するエチレン酢酸ビニルである。その他の実施形態では、エチレンコポリマーは約４０％から約８５％までの酢酸ビニル含有量を有するエチレン酢酸ビニルである。他の実施形態では、エチレンコポリマーは約６０％から約８５％までの酢酸ビニル含有量を有するエチレン酢酸ビニルである。
【００１５】
１つの実施形態では、エチレンコポリマーは第１エチレン酢酸ビニルコポリマーと、第１エチレン酢酸ビニルコポリマーとは異なる第２エチレン酢酸ビニルコポリマーとからなる。
【００１６】
別の側面では、本発明の特徴は、第１層と、第１層に結合したここで記載した連続フィルムを含む第２層とを含む物品である。１つの実施形態では、第１層は繊維質の不織布ウェブを含む。いくつかの実施形態では、第１層は多孔質基材を含む。その他の実施形態では、第１層は紙を含む。
【００１７】
１つの実施形態では、ラミネートをここで記載した物品を含むように構成する。別の実施形態では、使い捨て物品をここで記載した物品を含むように構成する。１つの実施形態では、使い捨て物品の層は不織布ウェブである。
【００１８】
別の実施形態では、物品をここで記載した使い捨て物品を含むように構成する。物品は、食品パッケージ、製品パッケージ、ベッドライナー、マットレスパッド、マットレスカバー、使い捨て個人用衛生物品、オムツ、包帯、生理用ナプキン、タンポン、肌着のライナー、創傷包帯、外科的ドレープ、手術衣、ケープ、感染対策バリアー、およびテーブルカバーからなる群より選ばれる。
【００１９】
別の側面では、本発明は、エチレン酢酸ビニルコポリマーと可塑剤とを含み、ＭＶＴＲ試験法Ｉに従って測定した場合に少なくとも１００ｇ／ｍ２／日の水蒸気透過速度を示す連続粘着剤フィルムを特徴とする。１つの実施形態では、エチレン酢酸ビニルコポリマーは少なくとも４０％の酢酸ビニル含有量を有する。他の実施形態では、エチレン酢酸ビニルコポリマーは少なくとも６０％の酢酸ビニル含有量を有する。いくつかの実施形態では、フィルムはさらに第２エチレン酢酸ビニルコポリマーを含み、第２エチレン酢酸ビニルコポリマーは第１エチレン酢酸ビニルコポリマーとは異なる。
【００２０】
他の実施形態では、連続粘着剤フィルムは粘着付与剤を含む。１つの実施形態では、連続粘着剤フィルムは抗酸化剤を含む。
【００２１】
他の実施形態では、フィルムは、少なくとも２５％の酢酸ビニル含有量を有するエチレン酢酸ビニルコポリマーと、前記エチレン酢酸ビニルコポリマーと異なる第２ポリマーと、可塑剤と、任意に粘着付与剤および任意の抗酸化剤とから実質的になり、フィルムはＭＶＴＲ試験法Ｉに従って測定した場合に少なくとも１００ｇ／ｍ２／日の水蒸気透過速度を示す。１つの実施形態では、第２ポリマーはエチレン酢酸ビニルを含む。他の実施形態では、フィルムは３５重量％未満の第２ポリマーを含み、第２ポリマーはブロックコポリマー、ポリエーテルアミド、ポリエーテルエステル、ポリウレタン、エチレンのインターポリマー、ポリ乳酸、芳香族脂肪族コポリエステル、およびその組み合わせからなる群より選択される。
【００２２】
別の側面では、本発明は、少なくとも４０％の酢酸ビニル含有量を有するエチレン酢酸ビニルを含み、２５ｇ／ｍ２未満の厚さを有し、ＭＶＴＲ試験法Ｉに従って測定した場合に少なくとも１００ｇ／ｍ２／日の水蒸気透過速度を示す連続フィルムであることを特徴とする。
【００２３】
他の特徴及び利点は以下の好ましい実施の形態の記載および特許請求の範囲から明らかになるであろう。
【００２４】
ここで開示される本発明に関して、意義を有するこれらの用語を以下に述べる。
【００２５】
用語「実質的に〜からなるフィルム」は、追加の成分がフィルムに存在するという範囲を意味し、他の成分は、ＭＶＴＲ試験法Ｉに従って測定した場合に、フィルムの水蒸気透過速度を測定できる程度に変化させることはない。
【００２６】
フィルムは、微視孔およびピンホールを含まないような連続的なものであり、極性基を含むエチレンコポリマーを含む。好ましくはエチレンコポリマーは任意に分散型の極性基を含む。フィルムは、ＭＶＴＲ試験法Ｉ、すなわちASTM E-96Bのアップライトカップ法に従って測定した場合に少なくとも１００ｇ／ｍ２／日の水蒸気透過速度を示す。好ましくは、フィルムは少なくとも２００ｇ／ｍ２／日、より好ましくは４００ｇ／ｍ２／日、より好ましくは５００ｇ／ｍ２／日、より好ましくは６００ｇ／ｍ２／日、より好ましくは８００ｇ／ｍ２／日を示す。好ましくは、フィルムのコートウェイト（coat weight）は２５ｇ／ｍ２未満、より好ましくは２０ｇ／ｍ２未満、いくつかの実施形態では１５ｇ／ｍ２未満、他の実施形態では１０ｇ／ｍ２未満、他の実施形態では５ｇ／ｍ２未満、他の実施形態では１ｇ／ｍ２から約５ｇ／ｍ２までである。
【００２７】
エチレンコポリマーは水に不溶、すなわち水と接触しても分解または溶解を起こさない。エチレンコポリマーは好ましくは、ASTM D1238に従って１９０℃で測定した場合、少なくとも２ｇ／１０分、いくつかの実施形態では少なくとも１０ｇ／１０分、他の実施形態では少なくとも５０ｇ／１０分、他の実施形態では少なくとも１００ｇ／１０分、他の実施形態では少なくとも５００ｇ／１０分、他の実施形態では少なくとも７００ｇ／１０分、他の実施形態では約１０ｇ／１０分から約８５０ｇ／１０分まで、他の実施形態では約１００ｇ／１０分から約８００ｇ／１０分まで、他の実施形態では約１５０ｇ／１０分から約８００ｇ／１０分までのメルトインデックスを示す。他の実施形態では、有用なエチレンコポリマーは、ASTM D1238に従って１２５℃で測定した場合、少なくとも約１００ｇ／１０分からの、他の実施形態では少なくとも約４００ｇ／１０分、他の実施形態では約１００ｇ／１０分から約８５０ｇ／分のメルトインデックスを示す。
【００２８】
適切なエチレンコポリマーは、例えばエチレン酢酸ビニル一酸化炭素コポリマー、エチレンアクリル酸ｎ−ブチル一酸化炭素コポリマー、エチレン酢酸ビニルコポリマー、およびそれらの混合物を含む。
【００２９】
有用なエチレン酢酸ビニル一酸化炭素コポリマーは、エチレンモノマー（好ましくは約５０重量％から約８０重量％まで、より好ましくは６０重量％から約７５重量％までの量）、酢酸ビニルモノマー（好ましくは約１０重量％から約３０重量％まで、より好ましくは約２０重量％から約３０重量％までの量）、および一酸化炭素モノマー（コポリマーの重量に基づいて、好ましくは約４重量％から約１５重量％まで、より好ましくは約８重量％から約１０重量％までの量）から得られる。適切な商業的に入手可能なエチレン酢酸ビニル一酸化炭素コポリマーは、例えばELVALOY 742を含む商品名のELVALOYシリーズとしてE.I du Pont de Nemours and Company (Wilmington, Delaware)から入手可能である。
【００３０】
有用なエチレンアクリル酸ｎ−ブチル一酸化炭素コポリマーは、エチレンモノマー（好ましくは約５０重量％から約８０重量％まで、より好ましくは約６０重量％から約７５重量％までの量）、アクリル酸ｎ−ブチルモノマー（好ましくは約５重量％から約４０重量％、より好ましくは約２０重量％から約３０重量％までの量）、および一酸化炭素モノマー（コポリマーの重量に基づいて、好ましくは約４重量％から約１５重量％、より好ましくは約８重量％から約１５重量％までの量）から得られる。有用な商業的に入手可能なエチレンアクリル酸ｎ−ブチル一酸化炭素コポリマーは商品名ELVALOY HP771のもとにE.I. du Pontから入手可能である。
【００３１】
有用なエチレン酢酸ビニルコポリマーは、少なくとも１８重量％、好ましくは２５重量％、より好ましくは約４０重量％、約４０重量％から約８５重量％まで、より好ましくは約６０重量％から約８５重量％までの酢酸ビニル含有量を含む。エチレン酢酸ビニルの適切なランダムコポリマーは、例えば商品名ELVAX 205のもとにE.I. du Pontから、ATEVA 1850A、1880A、2830A、2850A、4030ACを含む商品名のATEVAシリーズのもとにAT Plastics（Brampton, Ontario, Canada）から、例えばEVATANE 28-800および28-420を含む商品名のEVATANEのもとにAtoFina Chemicals（Philadelphia, PA）から、および例えばLEVAMELT 800およびLEVAMELT KA8896を含む商品名のLEVAMELTシリーズのもとにBayer Corporation （Pittsburgh, Pennsylvania）から商業的に入手可能である。
【００３２】
フィルムを、粘着特性および少なくとも１００ｇ／ｍ２／日のＭＶＴＲを示すように配合することができる。好ましくは粘着剤フィルムはエチレン酢酸ビニルコポリマー、可塑剤、および、任意に、粘着付与剤、第２熱可塑性ポリマー、抗酸化剤およびそれらの組合せを含む。
【００３３】
適切な可塑剤の例は、クエン酸エステル（例えば、アセチル−トリブチルクエン酸エステル）、安息香酸エステル（例えば、スクロース安息香酸エステル、１，４−シクロヘキサンジメタノールジベンゾエート、ジエチレングリコール／ジプロピレングリコールジベンゾエート、ジプロピレングリコールジベンゾエート、およびジエチレングリコールジベンゾエ−ト、ここでエステル化された水酸基のモル分率の範囲は０．５から０．９５である）；フタル酸エステル（例えば、ジオクチルフタル酸エステル、ブチルベンジルフタル酸エステル）、リン酸エステル、ポリアルキレングリコール（例えば、分子量１０００未満を有するポリエチレングリコール、およびポリエチレングリコールのフェニルエーテル）、ジオニルフェノールエトキシレイト；エトキシ化ビスフェノールＡ；６０℃未満の環球軟化点を有する液体ロジン派生物；ｔ−ブチルジフェニルリン酸塩のような亜リン酸塩；約１０００以下の分子量を有するポリエチレングリコールおよびポリエチレングリコールの派生物（例えば、ポリエチレングリコールのフェニルエーテル）、トルエンスルフォンアミド、およびそれらの組合せを含む。
【００３４】
有用であり商業的に入手可能な可塑剤は以下の商品名のもとに入手可能である。Morflex Inc.（Greensboro, NC）からのCITROFLEX 2、CITROFLEX A-2、CITROFLEX 4およびCITROFLEX A-4可塑剤；Monsanto（St. Louis, Mo.）からのSANTICIZER 160およびSANTICIZER 154 ｔ−ブチルジフェニルリン酸エステル；Degussa（Piscataway, NJ）からのDYNACOL 720液体可塑剤；C.P. Hall（Chicago, IL）からの液体高分子可塑剤；全てVelsicol（Rosemont, III）からのBENZOFLEX 325 １，４−シクロへキサンジメタノールジベンゾエート、BENZOFLEX 50 ジエチレングリコール／ジプロピレングリコールジベンゾエート、BENZOFLEX P200 ポリエチレングリコールジベンゾエート、BENZOFLEX 9-88 および BENZOFLEX 2088 ジプロピレングリコールジベンゾエート、BENZOFLEX 400 ポリプロピレングリコールジベンゾエート、０．５から０．９５までのモル分率のエステル化された水酸基を有するBENZOFLEX 2-45 ジエチレングリコールジベンゾエート；ICI（Wilmington, Del.）PYCAL 94 ＰＥＧのフェニルエーテル、PPG Industries （Pittsburgh, Pa）からのMACOL 206 EMエトキシ化ビスフェノールＡ、Huntsman Chemical Corp. （Houston, TX）からのSulfonic DNP ジオニルフェノールエトキシレイト；Unitex Chemical Corp.（Greensboro, N.C.）からのUNIPLEX 280スクロース安息香酸エステル、およびUNIPLEX 214およびUNIPLEX 108トルエンスルフォンアミド；Akzo Nobel （Chicago, IL）からのKETJENFLEX 8；Hercules （Wilmington, DE）からの水素化樹脂のHERCOLYN D メチルエステル。
【００３５】
有用な生分解性可塑剤は、クエン酸エステルおよび、上で述べた商品名のCITROFLEXシリーズの元に入手可能な可塑剤を含む。
【００３６】
存在する場合、可塑剤は組成物の中に５０重量％未満、好ましくは約４０重量％未満、より好ましくは約１０重量％未満から３５重量％まで、最も好ましくは約１５重量％から約３０重量％までの量で存在する。
【００３７】
適切な粘着付与剤は普通は本来極性であり、６０℃より高い環球軟化点を有する。この例は、ガムロジン、ウッドロジン、トール油ロジン、蒸留ロジン、水素化ロジン、二量化ロジンおよび重合ロジンのような、天然および改質ロジン；例えばペール油のグリセロールエステル、ウッドロジン、水素化ロジンのグリセロールエステル、重合ロジンのグリセロールエステル、水素化ロジンのペンタエリスリトールエステルおよびロジンのフェノール改質ペンタエリスリトールエステルを含む、天然および改質ロジンのグリセロールエステルおよびペンタエリスリトールエステルのようなロジンエステル；フェノール系改質テルペン樹脂またはアルファメチルスチレン樹脂、および例えばビシクロテルペンおよびフェノールの酸性媒体での縮合から得られる樹脂製品を含む、これらの水素化派生物；約７０℃から１３５℃までの環球軟化点を有する脂肪族石油炭化水素樹脂；主にオレフィンとジオレフィンからなるモノマーの重合から得られる後者の樹脂；水素化脂肪族石油炭化水素樹脂；芳香族石油炭化水素樹脂、および芳香族と脂肪族との混合パラフィン炭化水素およびそれらの水素化物派生物を含む；芳香族改質脂環式石油炭化水素樹脂およびそれらの水素化派生物；低分子量のポリ乳酸；およびそれらの組み合わせを含む。
【００３８】
有用で商業的に入手可能な粘着付与剤の例は、商品名の、Hercules（Wilmington, Del.）からのFORAL NC、KRISTALEX（例えばKRISTALEX 3100炭化水素樹脂）およびENDEX、HerculesからのFORAL AXおよびFORAL 85のような非イオン性粘着性樹脂、DSM Resin （Panama City, Fla.）からのURATAK 68520アルファメチルスチレンフェノリックス、Union CampからのUNITAC R100Lロジンエステル、Arizona Chemical （Panama City, Fla.）からのSYLVAREZ TP 300およびSYLVAREZ TP 2040のテルペンフェノリック粘着性樹脂、およびChronopol Inc.（Golden, Colorado）CHRONOPOL PLA 低分子量粘着性ポリ乳酸、のもとから入手可能な樹脂を含む。
【００３９】
好ましくは、組成物の粘着性を増加させ、組成物の加工とそれらの配合を容易にさせるのに十分であるタイプと量の粘着性付与剤を組成物に添加する。存在する場合、粘着性付与剤は、約２５重量％未満、好ましくは２０重量％未満、最も好ましくは約５重量％から約１５重量％までの量で組成物に存在する。
【００４０】
適切な第２熱可塑性ポリマーの１つの例は、フィルムの第１エチレン酢酸ビニルコポリマーと比較して、異なる少なくとも１つのメルトインデックスおよび異なる酢酸ビニル含有量を示すエチレン酢酸ビニルコポリマーである。有用なエチレン酢酸ビニルコポリマーは、例えば上で記載したエチレン酢酸ビニルコポリマー、および、１９０℃で２ｇ／１０分から約８００ｇ／１０分までのメルトインデックスを示すエチレン酢酸ビニルを含む。
【００４１】
他の適切な熱可塑性ポリマーの例は、その例として例えばG 3548および8171を含む商品名のHYTRELシリーズのもとに商業的にE.I. duPont de Nemours and Company HYTRELから入手可能なものが挙げられるポリエステル−ポリエステルブロックコポリマー、その例として例えばPEBAX 2533を含む商品名のPEBAXシリーズのもとに商業的にAtoFina Chemicals（Philadelphia, PA）から入手可能なものが挙げられるポリエステル−ポリアミドブロックコポリマー、その例として例えばESTANE 58245を含む商品名のESTANEシリーズのもとに商業的にNoveon（Cleveland, Ohio）から入手可能なものが挙げられるポリエステル−ポリアミドブロックコポリマー、その例として例えばCargill Corp.（Minnetonka, MN）から入手可能なものが挙げられるポリ乳酸ポリマー、DUNACOLLおよびDYNAOPL商品名のもとにDegussa AG（Germany）から入手可能なポリマー、商品名のEASTAR BIOのもとにEastman Chemical（Kingsport, TN）から入手可能な生分解性コポリエステルを含むコポリエステル、例えばA-B-Aトリブロックコポリマー、A-Bジブロックコポリマー、（A-B）nラジアルブロックコポリマーを含む様々なブロックコポリマー、およびそれらのブランチおよびグラフト変形を含む。Aブロックは非エラストマー性ポリマーブロック（例えば、スチレン）、およびBブロックは不飽和結合ジエンまたはその水素化変形体である。有用なBブロックの例は、イソプレン、ブタジエン、エチレン／ブチレン（水素化ブタジエン）、エチレン／プロピレン（水素化イソプレン）、およびそれらの混合物を含む。適切なブロックコポリマーは、Kraton Polymer（Houston, Texas）からの商品名のKRATON DおよびGシリーズ、Enichem（Houston, Texas）からの商品名のEUROPRENE SOL Tシリーズ、およびExxon Chemical（Houston, Texas）からの商品名のVECTORシリーズのもとで商業的に入手可能である。
【００４２】
第２ポリマーは好ましくは、約３５重量％未満、他の実施形態では２０重量％未満、他の実施形態では１５重量％未満、他の実施形態では１０重量％未満、他の実施形態では５重量％未満の量で組成物に存在する。
【００４３】
有用で商業的に入手可能な抗酸化剤の例はIRGANOX 1010および1076のもとにCiba Specialty Chemicals（Tarrytown, NY）から入手可能な抗酸化剤を含む。
【００４４】
フィルムは、例えば増摩剤を含む、添加剤も含むことができる。
【００４５】
フィルムは、例えば織物、ラミネート、繊維ラミネート、使い捨てパッケージ（例えば食品および製品パッケージ、ベッドライナー、マットレスパッド、マットレスカバーを含む）、使い捨て個人用衛生物品（例えば包帯、オムツ、生理用ナプキン、タンポンおよび肌着用ライナーを含む）、他の物品（例えば創傷包帯、外科用ドレープおよび手術衣、ケープ、感染防止バリアーを含む）、およびテーブルカバー（例えば検査台カバー、ガーニー、および病院や診療所で使用されるテーブルを含む）を含む、様々な用途および構成物での使用に適している。フィルムを、例えばリリースライナー、繊維質ウェブ、織物ウェブおよび不織ウェブ、紙、織布、ティッシュ、およびそれらの組合せを含む、様々な基材にコートすることができる。
【００４６】
連続フィルムを基材に塗布する、または基材の上に形成することができる。連続フィルムを、例えばパターン、ストライプ、ドットおよび不規則であるものを含む連続コート、または非連続コートとして、例えばホットメルトコーティング、押出し成形、ラミネート加工、およびそれらの組合せを含む様々な技術を使用して塗布することができる。有用なコーティング方法の例は、組成物に流動性を与えること、すなわち組成物を溶融し、コーティングデバイス、例えばスロットダイコーターから組成物を、コーティングデバイスと基材との接触を起こすことなく、基材の上に出すことを含む。有用なコーティング方法はまた、例えば米国5,827,252、米国6,120,887および国際出願番号99/28048にも記載されており、ここで組み込まれている。
【００４７】
本発明をここで以下の実施例として説明しようと思う。
【００４８】
実施例
試験方法
本実施例で使用される試験方法は以下のものを含む。
【００４９】
水蒸気透過速度（ＭＶＴＲ）試験法Ｉ
水蒸気透過速度を、「物質の水蒸気透過用の標準試験方法」、７３℃でのアップライトカップ法（この中で組み込まれている）と題がつけられたASTM E 96 Bの浸水法に従って測定する。結果はｇ／ｍ２／日で報告する。
【００５０】
水蒸気透過速度（ＭＶＴＲ）試験法ＩＩ
水蒸気透過速度を、Mocon Instrument Model 100K MVTR テスター（Mocon, Minneapolis, MN）を使用して、ここで組み込まれるASTM D6701に従って測定する。結果はｇ／ｍ２／日で報告する。
【００５１】
融解粘度
融解粘度をBrookfield Viscometer Model DVIIを使用して、ナンバー２７スピンドルを使用して測定する。
【００５２】
ステンレススチールに対する１８０°引き剥がし粘着力
１８０°引き剥がし粘着力は、ここで組み込まれた、PSTC-1 １８０°引き剥がし粘着力試験法（第１２版）に従って測定する。１ミルから２ミルの厚さを有するフィルムをMYLARポリエステルフィルムの一方の面にコートする。寸法が１インチ×８インチのフィルムのストライプをこの試験法で使用するためにサンプルから切り出す。結果はポンド（lbs）の単位で報告する。
【００５３】
ループタックテスト
粘着剤試料を１ミルから２ミルの厚さを有するフィルムの形態でMYLARポリエステルフィルム上にコートする。次にリリースライナー（release liner）を粘着フィルムの暴露面につけ、構成物を１インチ×５インチのストライプに切り出す。次に試験試料をCHEMSULTANTS International ループタックテスターに粘着剤を耐えさせながら（リリースライナーを除去する）挿入し、試験する。ループタックテスターは自動的に粘着値を記録する。結果はポンドの単位（ｌｂｓ）で報告する。
【００５４】
実施例１
２８％の酢酸ビニル含有量、ASTM D1238に従って１２５℃で測定した場合１５０ｇ／１０分のメルトインデックスを持つ（製造業者の報告によると）ATEVA 2830Aエチレン酢酸ビニルコポリマー（AT Plastic）を、リリースライナーまたはポリエステルフィルム上に加熱したドローバーを使用して２ミルの厚さを有するフィルムとして引き延ばした。フィルムをそれからＭＶＴＲ試験法Ｉに従って試験した。１．２ミルの厚さを有する第２フィルムを調製し、ＭＶＴＲ試験法ＩＩに従って試験した。結果は、１ミルの厚さに標準化して、表１に報告する。
【００５５】
実施例２
たくさんのフィルムを、２８％の酢酸ビニル含有量、ASTM D1238に従って１２５℃で測定した場合８２０ｇ／１０分からの８５０ｇ／１０分までの範囲のメルトインデックスを持つ（製造業者の報告によると）ATEVA 2850Aエチレン酢酸ビニルコポリマー（AT Plastic）の溶解物を３ミルの厚さを有するフィルムの形に、リリースライナーまたはポリエステルフィルム上に加熱したドローバーを使用して引き延ばすことにより調製した。フィルムを次にＭＶＴＲ試験法Ｉに従って試験した。１．２ミルの厚さを有する第２フィルムを同じ方法で調製し、ＭＶＴＲ試験法ＩＩに従って試験した。結果を、１ミルの厚さで標準化し、平均結果を表１に報告する。
【００５６】
実施例３
たくさんのフィルムを、１８％の酢酸ビニル含有量、ASTM D1238に従って１９０℃で測定した場合１５０ｇ／１０分のメルトインデックスを持つ（製造業者の報告によると）ATEVA 1850Aエチレン酢酸ビニルコポリマー（AT Plastic）の溶解物を３ミルから４ミルまでの厚さを有するフィルムの形に、リリースライナーまたはポリエステルフィルム上に加熱したドローバーを使用して引き延ばすことにより調製した。次にフィルムをＭＶＴＲ試験法Ｉに従って試験した。結果を、１ミルの厚さで標準化して、平均結果を表１に報告する。
【００５７】
実施例４
８０％の酢酸ビニル含有量、１９０℃で２ｇ／１０分から６ｇ／１０分までのメルトインデックスを持つ（製造業者の報告によると）LEVAMELT 800エチレン酢酸ビニルコポリマー（Bayer AG）をトルエン中で溶解し、剥離紙またはMYLARポリエステルフィルム上にキャストして、１ミルの厚さを有するエチレン酢酸ビニルフィルムを形成した。次にフィルムをＭＶＴＲ試験法Ｉに従って試験した。１．２ミルの厚さを有する第２フィルムを同じ方法で調製し、ＭＶＴＲ試験法ＩＩに従って試験した。結果は、１ミルの厚さで標準化し、表１に報告する。
【００５８】
実施例５
６８％の酢酸ビニル含有量、１９０℃で１５ｇ／１０分からの３５ｇ／１０分までのメルトインデックスを持つ（製造業者の報告によると）LEVAMELT KA8896エチレン酢酸ビニルコポリマー（Bayer AG）をトルエン中で溶解し、剥離紙またはMYLARポリエステルフィルム上にキャストして、１.２ミルの厚さを有するエチレン酢酸ビニルフィルムを形成した。次にフィルムをＭＶＴＲ試験法ＩＩに従って試験した。結果は、１ミルの厚さで標準化し、表１に報告する。
【００５９】
実施例６
１９０℃で１００ｇ／１０分のメルトインデックスを持つ（製造業者の報告によると）ELOVALOY 771エチレン−アクリル酸−ブチル一酸化炭素ターポリマー E/nBA/CO 64/26/10（E.I. du pont）を強制空気オーブンで溶かし、剥離紙上に引き延ばして、２ミルからの厚さを有するエチレン−アクリル酸−ブチル一酸化炭素ターポリマーフィルムを形成した。フィルムをそれからＭＶＴＲ試験法Ｉに従って試験した。結果は、１ミルの厚さに標準化して、表１に報告する。１．２ミルの厚さを有する第２フィルムを同じ方法で調製し、ＭＶＴＲ試験法ＩＩに従って試験した。結果は、１ミルの厚さで標準化して、表１に報告する。
【００６０】
実施例７
２８％の酢酸ビニル含有量、ASTM D1238に従って１２５℃で測定した場合８５０ｇ／１０分のメルトインデックスを持つ（製造業者の報告によると）ATEVA 2850Aエチレン酢酸ビニルコポリマー（AT Plastic）の溶解物を、連続フィルムの形で１０ｇ／ｍ２のコーティングウェイト（coating weight）で、２３ｇ／ｍ２の秤量を有するスパンボンド繊維のCOROSOFT不織布ウェブ上にキャストして、ラミネートを形成した。ラミネートをＭＶＴＲ試験法ＩおよびＩＩに従って試験した。結果を表１に報告する。
【００６１】
実施例８
２８％の酢酸ビニル含有量、ASTM D1238に従って１２５℃で測定した場合１５０ｇ／１０分のメルトインデックスを持つ（製造業者の報告によると）ATEVA 2830Aエチレン酢酸ビニルコポリマー（AT Plastic）の溶解物を、連続フィルムの形で１５ｇ／ｍ２のコーティングウェイト（coating weight）で、２３ｇ／ｍ２の秤量を有するスパンボンド繊維のCOROSOFT不織布ウェブ上にキャストして、ラミネートを形成した。次にラミネートをＭＶＴＲ試験法ＩおよびＩＩに従って試験した。結果を表１に報告する。
【表１】
2006518412.tif 000002
【００６２】
実施例９−２０
実施例９−２０のフィルムを、表２に挙げられている成分をガラスのつぼまたは金属缶中で溶融し、試料を３５０°Ｆの強制空気オーブン中で配置し、それから試料を３５０°Ｆで３０分間から１時間、組成物がなめらかになるまで混合することにより、調製した。表１に挙げられた量はグラム単位である。各々の組成物を１ミルから２ミルまでの厚さを有するフィルムとして剥離紙またはポリエステルフィルム上に加熱したドローバーを使用して引き延ばした。
【００６３】
実施例９、１０および１３−１９のフィルムをＭＶＴＲ試験法Ｉに従って試験した。実施例９、１０および１３−１９のフィルムをループタックテスト法および１８０°剥離値試験法に従って試験した。結果を表２に報告する。報告した実施例９、１０および１３−１９のＭＶＴＲ結果は１ミルの厚さに標準化したものである。
【００６４】
実施例１１、１２および２０の組成物はリリースライナー上に１．５ミルの膜厚でコートした。２４ｇ／ｍ２の面積重量を持つスパンボンド不織布下地をフィルムの上に配置した。４．５ｌｂローラーを不織布の上で転がし、試料フィルムと不織布を結合させた。組成物をそれから剥離紙から取除き、ＭＶＴＲ試験法Ｉに従って測定した。結果を表２に報告する。
【表２】
2006518412.tif 000003
【００６５】
1Levamelt KA 8896エチレン酢酸ビニルコポリマー、６８％の酢酸ビニル含有量と、１９０℃で１５ｇ／１０分から３５ｇ／１０分までのメルトインデックスとを有する（製造業者の報告によると）（Bayer AG）
2Levamelt 800エチレン酢酸ビニルコポリマー（Bayer AG）、８０％の酢酸ビニル含有量と、１９０℃で２ｇ／１０分から６ｇ／１０分までのメルトインデックスとを有する（製造業者の報告によると）
3Ateva 4030 ACエチレン酢酸ビニルコポリマー、４０％の酢酸ビニル含有量と、ASTM D1238に従って１９０℃で測定した場合５５ｇ／１０分のメルトインデックスとを有する（製造業者の報告によると）（AT Plastics Inc., Ontario, Canada）
4Evatane 28-800エチレン酢酸ビニルコポリマー、２７％から２９％までの酢酸ビニル含有量と、１９０℃で７００ｇから９００ｇ／１０分までのメルトインデックスとを有する（製造業者の報告によると）AtoFina Chemicals（Philadelphia, PA）（Bayer AG）
5AC 400エチレン酢酸ビニルコポリマー、１３％の酢酸ビニル含有量を有する（Honeywell, Tarrytown, NJ）（Bayer AG）
6Elvax 410エチレン酢酸ビニルコポリマー、製造業者の報告によると、１８％の酢酸ビニル含有量と５００ｇ／１０分のメルトインデックスとを有する（Honeywell, Tarrytown, NJ）（DuPont）
7Kraton G 1726スチレンエチレン−ブチレンスチレンブロックコポリマー、３０重量％のスチレンを含む（Kraton Polymers, Houston, Texas）
8Hytrel G3548 ポリエステルポリエステルコポリマーエラストマー（E.I. du Pontde Nemours & Co）
9Kristalex 3100 炭化水素樹脂（Eastman Chemical Company, Kingsport Tennessee）
10Foral AX-E 完全水素化ロジン（Eastman Chemical Company）
11Benzoflex XP-3202可塑剤（Velsicol Chemical Corporation, Rosemont, Illinois）
12Benzoflex P-200ポリエチレングリコールジベンゾエート可塑剤（Velsicol Chemical Corporation）
13Benzoflex 2088安息香酸可塑剤（Velsicol Chemical Corporation）
14Benzoflex 50ジエチレングリコールジベンゾエートとジプロピレングリコールジベンゾエートとの50/50ブレンド（Velsicol Chemical Corporation）
15Citroflex-2可塑剤（Morflex, Inc.）
16Iranox 1010抗酸化剤（Ciba Specialty Chemicals Corporation, Tarrytown, New York）
17Iranox PS 800抗酸化剤（Ciba Specialty Chemicals Corporation, Tarrytown, New York）
18Lowinox BHT 抗酸化剤（Great Lakes Chemical, West Lafayette, Indiana）
他の実施形態は特許請求の範囲内である。
【国際調査報告】
2006518412.tif 000004
2006518412.tif 000005
2006518412.tif 000006